(57)【要約】【課題】  明所での色変化やそれに伴う様相変化と共に、暗所での蓄光性材料の発光性能による視認性を備えた、装飾性及び遊戯性の高い蓄光性可逆熱変色性玩具を提供する。【解決手段】  玩具表面の少なくとも一部に蓄光層を設け、前記蓄光層上に可逆熱変色層を積層する。玩具表面に蓄光層と着色層とを接触或いは非接触状態で併設し、前記蓄光層及び着色層上に可逆熱変色層を積層する。前記玩具表面と蓄光層との間に、着色層を設ける。前記蓄光層と可逆熱変色層との間に、着色層を設ける。蓄光性材料を含有する材料を成形してなる玩具表面に可逆熱変色層を積層する。前記玩具表面と可逆熱変色層との間に、着色層を設ける。【選択図】  図１
2006034320.tif 000002
【特許請求の範囲】
【請求項１】
玩具表面の少なくとも一部に蓄光層を設け、前記蓄光層上に可逆熱変色層を積層したことを特徴とする蓄光性可逆熱変色性玩具。
【請求項２】
玩具表面に蓄光層と着色層とを接触又は非接触状態で併設し、前記蓄光層及び着色層上に可逆熱変色層を積層したことを特徴とする蓄光性可逆熱変色性玩具。
【請求項３】
前記玩具表面と蓄光層との間に、着色層を設けたことを特徴とする請求項１又は２に記載の蓄光性可逆熱変色性玩具。
【請求項４】
前記蓄光層と可逆熱変色層との間に、着色層を設けたことを特徴とする請求項１乃至３のいずれかに記載の蓄光性可逆熱変色性玩具。
【請求項５】
蓄光性材料を含有する材料を成形してなる玩具表面に可逆熱変色層を積層したことを特徴とする蓄光性可逆熱変色性玩具。
【請求項６】
前記玩具表面と可逆熱変色層との間に、着色層を設けたことを特徴とする請求項５記載の蓄光性可逆熱変色性玩具。
【発明の詳細な説明】
【技術分野】
【０００１】
本発明は蓄光性可逆熱変色性玩具に関する。更に詳細には、明所での色変化と、暗所での発光性とを兼ね備えた装飾性及び遊戯性の高い蓄光性可逆熱変色性玩具に関する。
【背景技術】
【０００２】
従来より、熱変色材料の作用による様相変化を備えた玩具として、熱変色性色彩記憶性顔料を含む熱変色層を玩具表面に積層したものや、前記玩具表面に積層される熱変色層上に真珠光沢顔料を含む光輝層を積層した玩具が開示されている。
しかしながら前記玩具は、温度変化に伴って色彩や様相を変化させるものであるため、明所での装飾性に富んだものであり、暗所では色彩の変化を確認できない。
【特許文献１】実開昭６４−４２１００号の明細書及び図面
【特許文献２】特開平５−１３７８４９号公報
【発明の開示】
【発明が解決しようとする課題】
【０００３】
本発明は、明所での色変化やそれに伴う様相変化と共に、暗所での蓄光性材料の発光性能による視認性を備えた、装飾性及び遊戯性の高い蓄光性可逆熱変色性玩具を提供するものである。
【課題を解決するための手段】
【０００４】
本発明は、玩具表面の少なくとも一部に蓄光層を設け、前記蓄光層上に可逆熱変色層を積層したことを要件とする。更に、玩具表面に蓄光層と着色層とを接触或いは非接触状態で併設し、前記蓄光層及び着色層上に可逆熱変色層を積層したことを要件とする。更に、前記玩具表面と蓄光層との間に、着色層を設けたこと、前記蓄光層と可逆熱変色層との間に、着色層を設けたことを要件とする。更に、蓄光性材料を含有する材料を成形してなる玩具表面に可逆熱変色層を積層したこと、前記玩具表面と可逆熱変色層との間に、着色層を設けたことを要件とする。
【発明の効果】
【０００５】
本発明により、明所での色変化やそれに伴う様相変化を備えると共に、暗所での発光による視認性を備えた、装飾性及び遊戯性の高い蓄光性可逆熱変色性玩具を提供できる。
【発明を実施するための最良の形態】
【０００６】
本発明は、蓄光層（蓄光性玩具基材）の表面に可逆熱変色層を積層した構成を有する玩具であるので、明所においては可逆熱変色層の変色効果を視認できると共に、暗所においても可逆熱変色層が色変化することで、下層の蓄光層（蓄光基材）が現出し、発光するという遊戯性の高い玩具である。
また、温度による可逆熱変色層の変色状態（色目）を調整できるので、視認される蓄光層の発光量や色彩に変化を与えることができるものである。
【０００７】
更に、前記可逆熱変色層が、着色状態において特定の光透過率を有するものを用いることにより、可逆熱変色層の着色状態においても、明所で蓄光層に光を吸収、蓄積させることができるようになる。また、その場合、暗所においては、玩具の蓄光層を設けた部分がほのかに発光するので、暗所において常に玩具の位置を確認できるようになり、幼児等が容易に玩具を見つけることができるものとなる。
【０００８】
前記蓄光層や玩具基材に添加される蓄光性材料は、太陽や電灯等の光線を吸収、蓄積し、暗所において光を徐々に放出して発光する（これを残光とよんでいる）特性を有するものであれば汎用のものが用いられ、ＣａＳ／Ｂｉ系、ＣａＳｒＳ／Ｂｉ系、ＺｎＳ／Ｃｕ系、ＺｎＣｄＳ／Ｃｕ系、ＳｒＡｌ2 Ｏ4 ／稀土類金属系等が適用できる。
前記蓄光性材料は、バインダーを含む媒体中に分散されて塗料、インキ等の形態となして、玩具表面や着色層上に、全面又は部分的に積層され、蓄光層として適用される。また、玩具を構成する金属や樹脂等の構成材料中に添加して成形することによっても適用できる。
【０００９】
前記可逆熱変色層は、蓄光層、蓄光性玩具基材表面、或いは着色層上に、全面又は部分的に積層され、温度変化による様相の変化を付与するものである。
前記可逆熱変色層は、層中に可逆熱変色性組成物を含むものであり、前記組成物は電子供与性呈色性有機化合物と電子受容性化合物と呈色反応を可逆的に生起させる反応媒体の三成分を含む組成物が好適に用いられる。具体的には、特公昭５１−３５４１４号公報、特公昭５１−４４７０６号公報、特開平７−１８６５４０号公報に記載されている可逆熱変色性組成物が挙げられる。
また、本出願人が提案した特公平１−２９３９８号公報に記載した如き、温度変化による色濃度−温度曲線に関し、３℃以下のヒステリシス幅をもつ、高感度の可逆熱変色性組成物が挙げられる。
前記は所定の温度（変色点）を境としてその前後で変色し、変化前後の両状態のうち常温域では特定の一方の状態しか存在しえない。即ち、もう一方の状態は、その状態が発現するのに要する熱又は冷熱が適用されている間は維持されるが、前記熱又は冷熱の適用がなくなれば常温域で呈する状態に戻る、所謂、温度変化による温度−色濃度について小さいヒステリシス幅（ΔＨ）を示して変色するタイプである。
又、本出願人が提案した特公平４−１７１５４号公報に記載されている、大きなヒステリシス特性を示して変色する感温変色性色彩記憶性組成物、即ち、温度変化による着色濃度の変化をプロットした曲線の形状が、温度を変色温度域より低温側から温度を上昇させていく場合と逆に変色温度より高温側から下降させていく場合とで大きく異なる経路を辿って変色するタイプの変色材であり、低温側変色点と高温側変色点の間の常温域において、前記低温側変色点以下又は高温側変色点以上の温度で変化させた状態を記憶保持できる特徴を有する可逆熱変色性組成物も有効である。
【００１０】
又、加熱発色型の組成物として、消色状態からの加熱により発色する、本出願人の提案による、電子受容性化合物として、炭素数３乃至１８の直鎖又は側鎖アルキル基を有する特定のアルコキシフェノール化合物を適用した系（特開平１１−１２９６２３号公報、特開平１１−５９７３号公報）、或いは特定のヒドロキシ安息香酸エステルを適用した系（特開２００１−１０５７３２号公報）を挙げることができる。更には、没食子酸エステル等を適用した系（特開２００３−２５３１４９号公報）等を応用できる。
【００１１】
前記した可逆熱変色性組成物は、そのままの適用でも有効であるが、マイクロカプセルに内包して使用するのが好ましい。それは、種々の使用条件において可逆熱変色性組成物は同一の組成に保たれ、同一の作用効果を奏することができるからである。
前記マイクロカプセルに内包させることにより、化学的、物理的に安定なマイクロカプセル顔料を構成でき、粒子径０．１〜１００μｍ、好ましくは３〜３０μｍの範囲が実用性を満たす。
尚、マイクロカプセル化は、従来より公知の界面重合法、ｉｎ  Ｓｉｔｕ重合法、液中硬化被覆法、水溶液からの相分離法、有機溶媒からの相分離法、融解分散冷却法、気中懸濁被覆法、スプレードライング法等があり、用途に応じて適宜選択される。更にマイクロカプセルの表面には、目的に応じて二次的な樹脂皮膜を設けて耐久性を付与させたり、表面特性を改質させて実用に供することもできる。
【００１２】
前記玩具の構成として、蓄光層の上層（蓄光層と可逆熱変色層の間）、可逆熱変色層の上層、蓄光層と接触或いは非接触状態で併設した位置、又は蓄光層の下層等の適宜箇所に、全面又は部分的に着色層（非変色層）を設けることができる。前記着色層は、汎用の染料、顔料、金属光沢顔料、パール顔料等の非変色性着色剤を一種又は二種以上含有するインキや塗料等を印刷、塗布等の手段により形成される他、玩具基材に前記着色剤を添加して成形することによっても形成される。
蓄光層の上層（蓄光層と可逆熱変色層の間）に、部分的に着色層を設けた場合、可逆熱変色層の変色により蓄光層と着色層が現れ、暗所で部分的に発光するものとなると共に、明所では着色層と可逆熱変色層による多様な色彩を用いた色変化を現出できる。
蓄光層の下層に着色層を設けた場合、玩具表面の色調に影響されずに、蓄光層の発光輝度を調整でき、発光部分毎に明暗をつけることが容易にできる。
また、蓄光層と着色層とを重ねることなく接触状態、或いは非接触状態で併設した場合、上層の可逆熱変色層が変色することに伴って、発光や色彩の変化により異なった様相を現出できる。
【００１３】
更に、前記蓄光性可逆熱変色性玩具の表面にクリヤーコート層或いはラミネート層等を適宜積層させることができるし、蓄光層と可逆熱変色層との間に透明なクリヤーコート層或いはラミネート層を介在させることができる。
前記クリヤーコート層やラミネート層により、可逆熱変色層や蓄光層の擦過による剥がれや、玩具の損傷や、経時等による変色効果の劣化を防止できる。
【実施例】
【００１４】
以下に具体的に実施例を示す。尚、実施例中の部は重量部である。
【００１５】
実施例１（図１参照）
緑色蓄光顔料（商品名：Ｎ夜光ルミノーバＧ−３００Ｍ、根本特殊化学社製）２０部、アクリル樹脂／キシレン溶液５０部、キシレン６０部、イソシアネート系硬化剤１０部を混合撹拌した後、１８０メッシュの金網にて濾過することで蓄光性油性スプレー塗料を得た。前記蓄光性油性スプレー塗料を用いて、白色のスチレン樹脂で作られたハート型成型物であるアクセサリー玩具４の表面にスプレー塗装を行い乾燥させることで、蓄光層２を形成した。
次いで、１，３−ジメチル−６−ジエチルアミノフルオラン２．０部、１，２−ベンツ−６−（Ｎ−エチル−Ｎ−イソブチルアミノ）フルオラン１．０部、４，４′−（２−メチル−プロピリデン）ビスフェノール６部、セチルアルコール２５部、カプリン酸ステアリル２５部の相溶体からなる可逆熱変色性組成物を、エポキシ樹脂／アミン硬化剤の界面重合法を用いてカプセル化することで、３０℃以上の加温で赤色から無色に変色する可逆熱変色性顔料を得た。得られた可逆熱変色性顔料２０部、アクリル樹脂／キシレン溶液５０部、キシレン６０部、イソシアネート系硬化剤１０部を混合撹拌させて得た可逆熱変色性油性スプレー塗料を用いて、前記蓄光層２上に塗装を行い乾燥させることで可逆熱変色層３を形成し、蓄光性可逆熱変色性アクセサリー玩具１を得た。
【００１６】
得られた蓄光性可逆熱変色性アクセサリー玩具１は、明所では、３０℃未満で赤色が視覚され、３０℃以上で赤色から白色への変化が視認された。
次いで、白色を視覚している状態で、前記アクセサリー玩具１を太陽光に照らした後、暗所にて放置すると、蓄光層２の蓄光顔料による緑色の発光を視覚する事ができた。更に、暗所にてアクセサリー玩具１を３０℃未満に冷却すると、可逆熱変色層３が赤色に変化し、蓄光顔料の緑色の発光を隠蔽してしまい、緑色の発光は視覚できなくなった。前記様相の変化は繰り返し行うことができた。
【００１７】
実施例２（図２参照）
塩化ビニルにより成形された白色人形４上に、市販の非変色青色油性スプレー用塗料を用いて、人形胴体部分にスプレー塗装することで、非変色青色層５を形成した。
次いで、緑色蓄光顔料（商品名：Ｎ夜光ルミノーバＧ−３００Ｍ、根本特殊化学製）２５部、アクリル樹脂／トルエン溶液３０部、塩化ビニル−酢酸ビニル共重合樹脂／キシレン溶液３０部、キシレン溶液２０部、メチルイソブチルケトン２０部を撹拌混合し、蓄光性油性スプレー用塗料を得た。得られた蓄光性油性スプレー用塗料を用いて、前記人形の両腕及び両足部分にスプレー塗装することで、蓄光層２を非変色青色層５と併設するように形成した。
【００１８】
更に、２−アニリノ−３−メチル−６−ジブチルアミノフルオラン３部、４，４′−（２−メチル−プロピリデン）ビスフェノール６部、ステアリン酸ネオペンチル５０部の相溶体からなる可逆熱変色性組成物を、エポキシ樹脂／アミン硬化剤の界面重合法によりカプセル化することで、２つの変色点（低温側変色点：１５℃で黒色、高温側変色点：３２℃で無色を呈する）を有する感温変色性色彩記憶型顔料を得た。更に、前記感温変色性色彩記憶型顔料３０部、アクリル樹脂／トルエン溶液３０部、塩化ビニル−酢酸ビニル共重合樹脂／キシレン溶液３０部、キシレン溶液２０部、メチルイソブチルケトン２０部を撹拌混合することで可逆性色彩記憶保持型油性スプレー用塗料を得た。
前記可逆性色彩記憶保持型油性スプレー用塗料を用いて、前記人形の両腕、両足、胴体（非変色青色層５上及び蓄光層２上）にスプレー塗装を行い、可逆熱変色層３を形成することで蓄光性可逆熱変色性人形１を得た。
【００１９】
得られた蓄光性可逆熱変色性人形１は、明所において、３０℃以上に加温すると黒色が消色し、両腕及び両足部分は白色に視認され、胴体部分は青色に視認された。また、１５℃以下に冷却すると、両手、両足、胴体部分の何れもが黒色に変化した。室温（２５℃）においては、前記様相の何れか（即ち、感温変色性色彩記憶型顔料の各変色点による黒色又は無色の色調）を互変的に記憶保持した。
次いで、両腕、両足部分は白色を呈し、胴体部分は青色を呈する状態（即ち、可逆熱変色層３が消色した状態）で、前記人形１を太陽光に照らした後、暗所に放置すると、前記人形１の両手、両足部分は蓄光顔料の効果により緑色の発光を視覚する事ができた。前記状態にて、人形１を１５℃以下に冷却すると、可逆熱変色層３が黒色に変化し、蓄光顔料の緑色の発光を隠蔽してしまい、緑色の発光は視覚できなくなった。前記様相の変化は繰り返し行うことができた。
【００２０】
実施例３（図３参照）
アクリロニトリル−ブタジエン−スチレン共重合樹脂で成形された白色のミニカー４上に、市販の赤色及び青色の非変色油性インキを用いて、「ＡＢＣＤ」の文字をミニカーの両側ドア部分にタンポ印刷することで、非変色赤色層５１及び非変色青色層５２を形成した。
【００２１】
次いで、緑色蓄光顔料（商品名：Ｎ夜光ルミノーバＧ−３００Ｍ、根本特殊化学社製）２０部、アクリル樹脂／キシレン溶液５０部、キシレン６０部、イソシアネート系硬化剤１０部を混合撹拌した後、１８０メッシュの金網にて濾過することで、蓄光性油性スプレー塗料を得た。前記蓄光性油性スプレー塗料を用い、前記ミニカー成形物４の全面にスプレー塗装を行い乾燥させることで蓄光層２を形成した。
【００２２】
更に、２−アニリノ−３−メチル−６−ジブチルアミノフルオラン３部、４，４′−（２−メチル−プロピリデン）ビスフェノール６部、ミリスチルアルコール２５部、カプリン酸セチル２５部の相溶体からなる可逆熱変色性組成物を、エポキシ樹脂／アミン硬化剤の界面重合法を用いてカプセル化することで、２０℃以上で黒色から無色に変化する可逆熱変色性顔料を得た。得られた可逆熱変色性顔料２０部、アクリル樹脂／キシレン溶液５０部、キシレン６０部、イソシアネート系硬化剤１０部を混合撹拌して調製することで可逆熱変色性油性スプレー塗料を得た。
得られた可逆熱変色性油性スプレー塗料を用いて、前記ミニカー成形物の全面（即ち、蓄光層２上）に塗装を行い、乾燥させて可逆熱変色層３を形成することで蓄光性可逆熱変色性ミニカー１を得た。
【００２３】
得られた蓄光性可逆熱変色性ミニカー１は、明所において、２０℃未満で黒色が視覚され、２０℃以上に加温すると黒色から白色に変化し、ミニカーの両側ドア部分に赤色と青色の文字からなる「ＡＢＣＤ」の文字が視認された。
次いで、白色のボディーに赤色と青色で構成された「ＡＢＣＤ」の文字が視覚される状態で、前記ミニカーを太陽光に照らした後、暗室に放置することで、前記ミニカーは蓄光顔料の効果により緑色の発光を視覚することができた。更に、暗所にてミニカーを２０℃未満に冷却すると、可逆熱変色層３が黒色に変化し、蓄光顔料の緑色の発光を隠蔽してしまい、緑色の発光は視覚できなくなった。前記様相の変化は繰返し行うことができた。
【００２４】
実施例４（図４参照）
青色蓄光顔料（商品名：Ｎ夜光ルミノーバＢＧ−３００Ｍ、根本特殊化学社製）２０部、アクリル樹脂／キシレン溶液５０部、キシレン６０部、イソシアネート系硬化剤１０部を混合撹拌した後、１８０メッシュの金網にて濾過することで、蓄光性油性スプレー塗料を得た。得られた蓄光性油性スプレー塗料を用い、アクリロニトリル−ブタジエン−スチレン共重合樹脂で成形された白色のミニカー４の全面にスプレー塗装を行い乾燥させ、蓄光層２を形成した。
次いで、前記蓄光層２上に、市販の非変色黄色油性インキにて、「２１」の数字をミニカーのボンネット部分にタンポ印刷し、非変色黄色層５を形成した。
【００２５】
更に、２−アニリノ−３−メチル−６−ジブチルアミノフルオラン３部、４，４′−（２−メチル−プロピリデン）ビスフェノール６部、セチルアルコール２５部、カプリン酸ステアリル２５部の相溶体からなる可逆熱変色性組成物を、エポキシ樹脂／アミン硬化剤の界面重合法によりカプセル化することで、３０℃以上で黒色から無色に変化する可逆熱変色性顔料を得た。得られた可逆熱変色性顔料２０部、アクリル樹脂／キシレン溶液５０部、キシレン６０部、イソシアネート系硬化剤１０部を混合撹拌させて得た可逆熱変色性油性スプレー塗料を用いて、前記ミニカー成形物４の全面（即ち、蓄光層２上）に塗装を行い、乾燥させて可逆熱変色層３を形成することで蓄光性可逆熱変色性ミニカー１を得た。
【００２６】
得られた蓄光性可逆熱変色性ミニカー１は、明所では、３０℃未満で黒色が視覚され、３０℃以上に加温すると、黒色から白色に変化し、ミニカー１のボンネット部分に黄色の「２１」の数字が視覚された。
次いで、白色のボディーに黄色の数字が視覚される状態で、前記ミニカー１を太陽光に照らした後、暗室に放置すると、前記ミニカー１は非変色層５の「２１」の文字が形成された部分の蓄光層が隠蔽され、その他の非変色層５が形成されていない部分は、青色の発光を呈することから、「２１」の文字が反転するように視認できた。更に、暗所にて、ミニカーを２０℃未満に冷却すると、可逆熱変色層３が黒色に変化し、蓄光顔料の青色の発光を隠蔽してしまい、青色の発光は視覚できなくなった。前記様相の変化は繰返し行うことができた。
【００２７】
実施例５（図５参照）
紫色蓄光顔料（商品名：Ｎ夜光ルミノーバＶ−３００Ｍ、根本特殊化学社製）２０部、アクリロニトリル−ブタジエン−スチレン共重合樹脂３００部を混合し、２１０℃でエクストルーダーにて溶解混合して蓄光性アクリロニトリル−ブタジエン−スチレン共重合樹脂を得た後、ペレット化した。
次いで、前記蓄光性アクリロニトリル−ブタジエン−スチレン共重合樹脂のペレットを用いて、２３０℃でダイヤモンド形状に射出成形することで蓄光性成形体４１を得た。
【００２８】
更に、１，３−ジメチル−６−ジエチルアミノフルオラン３部、４，４′−（２−メチル−プロピリデン）ビスフェノール６部、セチルアルコール２５部、ラウリン酸ステアリル２５部の相溶体からなる可逆熱変色性組成物を、エポキシ樹脂／アミン硬化剤の界面重合法によるカプセル化することで、３３℃以上でオレンジ色から無色に変化する可逆熱変色性顔料を得た。前記可逆熱変色性顔料２０部、アクリル樹脂／キシレン溶液５０部、キシレン６０部、イソシアネート系硬化剤１０部を混合撹拌して得られた可逆熱変色性油性スプレー塗料を用いて、前記蓄光性成形体４１の全面にスプレー塗装を行うことで、可逆熱変色層３を形成し、蓄光性可逆熱変色性アクセサリー玩具１を得た。
【００２９】
得られた蓄光性可逆熱変色性アクセサリー玩具１は、明所では、３３℃未満でオレンジ色が視覚され、３３℃以上に加温することによりオレンジ色から白色に変化した。
次いで、白色を視覚している状態で、前記アクセサリー玩具１を太陽光に照らした後、暗室に放置すると、前記アクセサリー玩具１は蓄光顔料の効果による紫色の発光を視認できた。更に、暗所にて、アクセサリー玩具１を３３℃未満に冷却すると、可逆熱変色層３がオレンジ色に変化し、蓄光性顔料による紫色の発光を隠蔽してしまい、紫色の発光は視覚できなくなった。前記様相の変化は繰り返し行うことができた。
【００３０】
実施例６（図６参照）
緑色蓄光顔料（商品名：Ｎ夜光ルミノーバＧ−３００Ｍ、根本特殊化学社製）２０部、アクリロニトリル−ブタジエン−スチレン共重合樹脂３００部を混合し、２１０℃でエクストルーダーにて溶解混合して蓄光性アクリロニトリル−ブタジエン−スチレン共重合樹脂を得た後、ペレット化した。
前記蓄光性アクリロニトリル−ブタジエン−スチレン共重合樹脂のペレットを用いて、２３０℃でミニカーのボディーに射出成形して蓄光性成形体４１を得た後、タイヤ部を組み付けることで蓄光性ミニカーを得た。
【００３１】
次いで、前記ミニカーの屋根部分に、市販の非変色オレンジ色油性インキを用いて、「１５」の数字をタンポ印刷することで、非変色オレンジ色層５を形成した。
更に、２−アニリノ−３−メチル−６−ジブチルアミノフルオラン３部、４，４′−（２−メチル−プロピリデン）ビスフェノール６部、セチルアルコール２５部、カプリン酸ステアリル２５部の相溶体からなる可逆熱変色性組成物を、エポキシ樹脂／アミン硬化剤の界面重合法によりカプセル化することで、３０℃以上で黒色から無色に変化する可逆熱変色性顔料を得た。得られた可逆熱変色性顔料２０部、アクリル樹脂／キシレン溶液５０部、キシレン６０部、イソシアネート系硬化剤１０部を混合撹拌させることで、可逆熱変色性油性スプレー塗料を得た。得られた可逆熱変色性油性スプレー塗料を用いて、前記蓄光性ミニカーの全面に塗装を行い、乾燥させることで可逆熱変色層３を形成し、蓄光性可逆熱変色性ミニカー１を得た。
【００３２】
得られた蓄光性可逆熱変色性ミニカー１は、明所では、３０℃未満で黒色が視覚され、３０℃以上に加温すると、黒色から白色に変化し、ミニカーの屋根部分のオレンジ色の「１５」の数字が視覚された。
次いで、白色のボディーにオレンジ色の数字が視覚される状態で、前記ミニカー１を太陽光に照らした後、暗室に放置すると、前記ミニカー１は非変色層５の「１５」の文字が蓄光層２を隠蔽し、文字部分を除くミニカー全体が蓄光顔料の効果により緑色に発光することで、「１５」の文字が反転するように視覚できた。更に、暗所にて、ミニカー１を３０℃未満に冷却すると、可逆熱変色層３が黒色に変化し、蓄光顔料の緑色の発光を隠蔽してしまい、緑色の発光が視覚できなくなった。前記様相の変化は繰返し行うことができた。
【図面の簡単な説明】
【００３３】
【図１】本発明の蓄光性可逆熱変色性玩具の実施例を示す要部拡大断面図である。
【図２】本発明の蓄光性可逆熱変色性玩具の他の実施例を示す要部拡大断面図である。
【図３】本発明の蓄光性可逆熱変色性玩具の他の実施例を示す要部拡大断面図である。
【図４】本発明の蓄光性可逆熱変色性玩具の他の実施例を示す要部拡大断面図である。
【図５】本発明の蓄光性可逆熱変色性玩具の他の実施例を示す要部拡大断面図である。
【図６】本発明の蓄光性可逆熱変色性玩具の他の実施例を示す要部拡大断面図である。
【符号の説明】
【００３４】
１  蓄光性可逆熱変色性玩具
２  蓄光層
３  可逆熱変色層
４  玩具基材
４１  蓄光性玩具基材
５  非変色性着色層
５１  非変色性赤色層
５２  非変色性青色層
【図１】
2006034320.tif 000003
【図２】
2006034320.tif 000004
【図３】
2006034320.tif 000005
【図４】
2006034320.tif 000006
【図５】
2006034320.tif 000007
【図６】
2006034320.tif 000008